(57)【要約】本発明は、歯槽骨移植材及びその加工方法、並びに治療方法を開示し、本発明による加工方法は、（ａ）患者から採取した歯牙をクラウンとルートに分離するステップ、（ｂ）上記クラウンとルートの神経内の軟組織とエナメルを除去するステップ、（ｃ）上記（ｂ）ステップを経たクラウンとルートを洗浄するステップ、（ｄ）上記洗浄したクラウンとルートに多数の貫通孔を設けるステップ、（ｅ）上記多数の貫通孔が設けられたクラウンとルートを脱水、脱脂、及び脱灰するステップ、及び（ｆ）上記クラウンとルートを冷凍乾燥するステップを含む。本発明によると、インプラント施術の安定性を向上させることができ、自分の歯牙を用いることによって、同種、異種（動物）移植材の伝染性疾患の転移を予防し、追加の手術なしに自家骨移植が可能である。
2013500823.tif 000002
【特許請求の範囲】
【請求項１】
（ａ）患者から採取した歯牙をクラウンとルートに分離するステップ；
（ｂ）軟組織とエナメルを除去し、デンティン成分を有するように前記クラウンを処理するステップ；
（ｃ）前記（ｂ）ステップを経た前記クラウンを洗浄するステップ；
（ｄ）洗浄した前記クラウンを脱水、脱脂、及び脱灰するステップ；及び
（ｅ）前記脱水、脱脂、及び脱灰した前記クラウンを冷凍乾燥するステップ；
を含む歯槽骨移植材の加工方法。
【請求項２】
前記（ｃ）ステップを経て洗浄した前記クラウンの各面に、多数の貫通孔を設けるステップをさらに含む、請求項１に記載の歯槽骨移植材の加工方法。
【請求項３】
前記貫通孔は、１ｍｍ以下の直径を有するように設けられる、請求項２に記載の歯槽骨移植材の加工方法。
【請求項４】
前記（ｅ）ステップを経た前記クラウンを滅菌するステップをさらに含む、請求項１に記載の歯槽骨移植材の加工方法。
【請求項５】
前記滅菌は、放射線又はエチレンオキシドガスを用いて行う、請求項４に記載の歯槽骨移植材の加工方法。
【請求項６】
前記（ｃ）ステップにおける前記洗浄は、超音波を利用した純水洗浄と、超音波を利用した過酸化水素洗浄のうち少なくとも何れか１つ以上を含む、請求項１に記載の歯槽骨移植材の加工方法。
【請求項７】
前記（ｄ）ステップにおける前記脱水、脱脂、及び脱灰した前記クラウンを洗浄するステップ；及び
前記クラウンを追加脱水及び追加脱脂するステップ；
をさらに含む、請求項１に記載の歯槽骨移植材の加工方法。
【請求項８】
前記（ｄ）ステップで、前記脱水は、エチルアルコールを利用する、請求項１又は７に記載の歯槽骨移植材の加工方法。
【請求項９】
前記（ｄ）ステップで、前記脱脂は、エチルエーテルを利用する、請求項１又は７に記載の歯槽骨移植材の加工方法。
【請求項１０】
前記（ｄ）ステップで、前記脱灰は、塩酸を利用する、請求項１又は７に記載の歯槽骨移植材の加工方法。
【請求項１１】
前記脱水、脱脂、及び脱灰した前記クラウンは、ブロック膜、ブロック板、及び歯根のうち何れか１つの形態に加工する、請求項１に記載の歯槽骨移植材の加工方法。
【請求項１２】
前記ブロック膜は、１ｍｍ未満の厚さを有し、前記ブロック板は、１ｍｍ以上の厚さを有するように加工する、請求項１１に記載の歯槽骨移植材の加工方法。
【請求項１３】
前記歯根は、前記骨板の厚さ以上に加工する、請求項１２に記載の歯槽骨移植材の加工方法。
【請求項１４】
前記クラウンは、垂直又は水平方向に切り出して加工する、請求項１１に記載の歯槽骨移植材の加工方法。
【請求項１５】
前記ブロック膜形態の前記クラウンの繊維質を物理的に解きほぐすステップ；及び
前記繊維質を一定の厚さに圧縮加工するステップ；
をさらに含む、請求項１１に記載の歯槽骨移植材の加工方法。
【請求項１６】
請求項１、１１又は１５の方法で加工された歯槽骨移植材。
【請求項１７】
（ａ）患者から採取した歯牙をクラウンとルートに分離するステップ；
（ｂ）前記ルートの軟組織を除去するステップ；
（ｃ）前記（ｂ）ステップを経た前記ルートを洗浄するステップ；
（ｄ）前記ルートを脱水、脱脂、及び脱灰するステップ；及び
（ｅ）前記脱水、脱脂、及び脱灰した前記ルートを冷凍乾燥するステップ；
を含む歯槽骨移植材の加工方法。
【請求項１８】
前記（ｃ）ステップを経て洗浄した前記ルートの各面に、多数の貫通孔を設けるステップをさらに含む、請求項１７に記載の歯槽骨移植材の加工方法。
【請求項１９】
前記貫通孔は、１ｍｍ以下の直径を有するように設けられる、請求項１８に記載の歯槽骨移植材の加工方法。
【請求項２０】
前記ルートの端部を水平に１乃至２ｍｍ程度水平に除去するステップをさらに含む、請求項１８に記載の歯槽骨移植材の加工方法。
【請求項２１】
前記（ｅ）ステップを経た前記ルートを滅菌するステップをさらに含む、請求項１７に記載の歯槽骨移植材の加工方法。
【請求項２２】
前記滅菌は、放射線又はエチレンオキシドガスを用いて行う、請求項２１に記載の歯槽骨移植材の加工方法。
【請求項２３】
前記（ｃ）ステップにおける前記洗浄は、超音波を利用した純水洗浄と、超音波を利用した過酸化水素洗浄のうち少なくとも何れか１つ以上を含む、請求項１７に記載の歯槽骨移植材の加工方法。
【請求項２４】
前記（ｄ）ステップにおける前記脱水、脱脂、及び脱灰したデンティンを洗浄するステップ；及び
前記デンティンを追加脱水及び追加脱脂するステップ；
をさらに含む、請求項１７に記載の歯槽骨移植材の加工方法。
【請求項２５】
前記（ｄ）ステップで、前記脱水は、エチルアルコールを利用する、請求項１７又は２４に記載の歯槽骨移植材の加工方法。
【請求項２６】
前記（ｄ）ステップで、前記脱脂は、エチルエーテルを利用する、請求項１７又は２４に記載の歯槽骨移植材の加工方法。
【請求項２７】
前記（ｄ）ステップで、前記脱灰は、塩酸を利用する、請求項１７又は２４に記載の歯槽骨移植材の加工方法。
【請求項２８】
前記脱水、脱脂、及び脱灰した前記ルートは、ブロック膜、ブロック板、及び歯根のうち何れか１つの形態に加工する、請求項１７に記載の歯槽骨移植材の加工方法。
【請求項２９】
前記ブロック膜は、１ｍｍ未満の厚さを有し、前記ブロック板は、１ｍｍ以上の厚さを有するように加工する、請求項２８に記載の歯槽骨移植材の加工方法。
【請求項３０】
前記歯根は、前記骨板の厚さ以上に加工する、請求項２９に記載の歯槽骨移植材の加工方法。
【請求項３１】
前記ルートは、垂直又は水平方向に切り出して加工する、請求項２８に記載の歯槽骨移植材の加工方法。
【請求項３２】
前記ブロック膜形態の前記ルートの繊維質を物理的に解きほぐすステップ；及び
前記繊維質を一定の厚さに圧縮加工するステップ；
をさらに含む、請求項２８に記載の歯槽骨移植材の加工方法。
【請求項３３】
請求項１７、２８又は３２の方法で加工された歯槽骨移植材。
【請求項３４】
（ａ）患者から採取した歯牙をクラウンとルートに分離するステップ；
（ｂ）軟組織とエナメルを除去し、デンティン成分を有するように前記クラウンと前記ルートを処理するステップ；
（ｃ）前記（ｂ）ステップを経た前記クラウンと前記ルートを洗浄するステップ；
（ｄ）洗浄した前記クラウン及び前記ルートを脱水、脱脂、及び脱灰するステップ；
（ｅ）前記脱水、脱脂、及び脱灰した前記クラウンとルートのうち少なくとも何れか１つを、骨膜、骨板、及び骨ブロックのうち何れか１つの形態を有する歯槽骨移植材に加工するステップ；
（ｆ）前記歯槽骨移植材を冷凍乾燥及び滅菌するステップ；及び
（ｇ）前記歯槽骨移植材をインプラント施術する前記患者の歯槽骨に移植するステップ；
を含む歯槽骨移植材を利用した治療方法。
【請求項３５】
前記ブロック膜は、１ｍｍ未満の厚さを有し、前記ブロック板は、１ｍｍ以上の厚さを有するように加工する、請求項３４に記載の歯槽骨移植材を利用した治療方法。
【請求項３６】
前記歯根は、前記ブロック板の厚さ以上に加工する、請求項３５に記載の歯槽骨移植材を利用した治療方法。
【請求項３７】
前記クラウンと前記ルートは、垂直又は水平方向に切り出して加工する、請求項３４に記載の歯槽骨移植材を利用した治療方法。
【請求項３８】
前記ブロック膜形態の前記クラウンと前記ルートの繊維質を物理的に解きほぐすステップ；及び
前記繊維質を一定の厚さに圧縮し、前記歯槽骨移植材に加工するステップ；
をさらに含む、請求項３４に記載の歯槽骨移植材を利用した治療方法。
【請求項３９】
（ａ）患者から採取した歯牙をクラウンとルートに分離するステップ；
（ｂ）軟組織を除去し、デンティン成分を有するように前記ルートを処理するステップ；
（ｃ）前記（ｂ）ステップを経た前記ルートを洗浄するステップ；
（ｄ）洗浄した前記ルートを脱水、脱脂、及び脱灰するステップ；
（ｅ）前記脱水、脱脂、及び脱灰した前記ルートを歯根形態の歯槽骨移植材に加工するステップ；
（ｆ）前記歯槽骨移植材を冷凍乾燥及び滅菌するステップ；及び
（ｇ）前記歯槽骨移植材をインプラント施術する前記患者の歯槽骨に移植するステップ；
を含む、歯槽骨移植材を利用した治療方法。
【発明の詳細な説明】
【技術分野】
【０００１】
本発明は、歯槽骨移植材に関し、さらに詳しくは、抽出された自分又は同種の歯牙を物理的、化学的加工を経てブロック膜、ブロック板、及び歯根形態の歯槽骨移植材に加工する方法と、上記ブロック膜、上記ブロック板、及び上記歯根形態の歯槽骨移植材、並びに上記歯槽骨移植材を利用する治療方法に関する技術である。
【背景技術】
【０００２】
既に普遍化しているインプラント施術は、最近、抜歯後即時埋入へと推移している。この場合、損傷した歯槽骨の保存と増強は必須である。
【０００３】
インプラント施術のための歯槽骨の保存と増強に多くの合成骨、異種骨、同種骨の移植材が用いられているが、自家骨を凌駕する骨移植材はなく、現在、用いられているほとんどの移植材は、自家骨の無機質、有機質、又はその成分の一部を合成するものであって、自家骨の機能の一部を果たしてきた。
【０００４】
また、歯槽骨に先天的又は後天的な欠陥がある患者の場合、インプラント施術のためのフィクスチャーがしっかりと固定され難い。従って、このような場合は、インプラント施術は、他人の骨や人工構造物からなる骨移植材を歯槽骨に移植した後に進められる。
【０００５】
しかし、他人の骨からなる骨移植材は、免疫上の問題点と、上記免疫上の問題を除去するために複雑な処理過程が要求されるという問題点とを有する。
【０００６】
また、従来の人工構造物からなる骨移植材は、骨形成蛋白質を含んでいないため、歯骨の生成速度が低いという問題点を有する。また、自家骨を利用する場合にも、付加的な手術が必要であり、材料の量が制限される等の問題点がある。従って、上述した問題点を解決することができる骨移植材の開発が切実に必要な実情である。
【発明の概要】
【発明が解決しようとする課題】
【０００７】
上記のような問題点を解決するための本発明は、抽出された自分又は同種の歯牙を加工し、インプラント施術に利用することができる歯槽骨移植材とその加工方法を提供する。
【０００８】
また、本発明は、自分又は同種の歯牙をブロック膜、ブロック板、及び歯根の形態に加工する歯槽骨移植材とその加工方法を提供する。
【０００９】
なお、本発明は、上記した歯槽骨移植材を利用し、歯槽骨の欠陥を治療することができる治療方法を提供する。
【課題を解決するための手段】
【００１０】
本発明の歯槽骨移植材の加工方法は、（ａ）患者から採取した歯牙をクラウンとルートに分離するステップ；（ｂ）上記クラウンとルートの軟組織とエナメルを除去するステップ；（ｃ）上記（ｂ）ステップを経たクラウンとルートを洗浄するステップ；（ｄ）上記クラウンとルートを脱水、脱脂、及び脱灰するステップ；及び（ｅ）上記脱水、脱脂、及び脱灰した上記クラウン及びルートを冷凍乾燥するステップ；を含む。
【００１１】
上記（ｃ）ステップを経て洗浄した上記クラウンとルートに多数の貫通孔を設けることができ、上記貫通孔は、１ｍｍ以下の直径を有するように設けられ得る。
【００１２】
上記冷凍乾燥した上記クラウン及びルートは、滅菌処理されることが好ましい。
【００１３】
上記（ｃ）ステップにおける洗浄は、超音波を利用した純水洗浄と、超音波を利用した過酸化水素洗浄とを含むことができる。
【００１４】
上記（ｄ）ステップにおける脱水、脱脂、及び脱灰した後、上記脱水、脱脂、及び脱灰した上記クラウンとルートを追加洗浄するステップ、及び上記追加洗浄した歯牙を追加脱水及び追加脱脂するステップをさらに含むことができる。
【００１５】
上記（ｄ）ステップにおける脱水は、エチルアルコールを利用することができ、上記脱脂は、エチルエーテルを利用することができ、上記脱灰は、塩酸を利用することができる。
【００１６】
上記（ｅ）ステップを経た上記クラウン及び上記ルートは、ブロック膜、ブロック板、又は歯根の形態に加工することができる。
【００１７】
上記（ｅ）ステップで切り出さなかったルートフォームのルートを歯根の形態に加工することができる。
【００１８】
上記滅菌は、放射線又はエチレンオキシドガスを用いて行われ得る。
【００１９】
上記ブロック膜形態の移植材は、繊維質を物理的基材で解きほぐすステップ；及び上記繊維質を一定の厚さに圧縮、加工するステップを経て歯槽骨移植材に加工され得る。
【００２０】
また、本発明による歯槽骨移植材は、上述した方法により加工され、インプラント施術に利用され得る。
【００２１】
上述した歯槽骨移植材を利用した本発明による治療方法は、（ａ）患者から採取した歯牙をクラウンとルートに分離するステップ；（ｂ）軟組織とエナメルを除去し、デンティン成分を有するように上記クラウンと上記ルートを処理するステップ；（ｃ）上記（ｂ）ステップを経た上記クラウンと上記ルートを洗浄するステップ；（ｄ）洗浄した上記クラウン及び上記ルートを脱水、脱脂、及び脱灰するステップ；（ｅ）上記脱水、脱脂、及び脱灰した上記クラウンとルートのうち少なくとも何れか１つをブロック膜、ブロック板、及び歯根のうち何れか１つの形態を有する歯槽骨移植材に加工するステップ；（ｆ）上記歯槽骨移植材を冷凍乾燥及び滅菌するステップ；及び（ｇ）上記歯槽骨移植材をインプラント施術する上記患者の歯槽骨に移植するステップ；を含む。
【００２２】
ここで、上記ブロック膜は、１ｍｍ未満の厚さを有し、上記ブロック板は、１ｍｍ以上の厚さを有するように加工することができ、上記歯根は、上記骨板の厚さ以上に加工することが好ましい。
【００２３】
また、本発明による治療方法は、上記骨膜形態の上記クラウンと上記ルートの繊維質を物理的に解きほぐすステップ；及び上記繊維質を一定の厚さに圧縮し、上記歯槽骨移植材に加工するステップ；をさらに含むことができる。
【００２４】
なお、本発明による治療方法は、（ａ）患者から採取した歯牙をクラウンとルートに分離するステップ；（ｂ）軟組織を除去し、デンティン成分を有するように上記ルートを処理するステップ；（ｃ）上記（ｂ）ステップを経た上記ルートを洗浄するステップ；（ｄ）洗浄した上記ルートを脱水、脱脂、及び脱灰するステップ；（ｅ）上記脱水、脱脂、及び脱灰した上記ルートを歯根形態の歯槽骨移植材に加工するステップ；（ｆ）上記歯槽骨移植材を冷凍乾燥及び滅菌するステップ；及び（ｇ）上記歯槽骨移植材をインプラント施術する上記患者の歯槽骨に移植するステップ；を含む。
【発明の効果】
【００２５】
本発明は、自分の抽出された歯牙を利用してブロック膜、ブロック板、又は歯根形態に歯槽骨移植材を加工することができ、治療方法を提供することができるので、骨移植材料の量を増やすことができ、インプラント施術の安定性を向上させることができ、自分の歯牙を用いることによって、異種（動物）移植材の伝染性疾患の転移を予防し、追加の手術なしに自家骨を移植して同一の効果を得ることができる。
【００２６】
また、自家歯牙を利用するため、本発明による歯槽骨移植材は、免疫拒否反応のない安全でかつ経済的な施術を可能にする。
【図面の簡単な説明】
【００２７】
【図１】図１は、歯牙をクラウンとルートに切り出した図面である。
【図２】図２は、神経内の軟組織とエナメルを全て除去し、デンティンのみが残ったクラウンの図面である。
【図３】図３は、多数の貫通孔を設けたクラウンの図面である。
【図４】図４は、神経内の軟組織とエナメルを全て除去し、デンティンのみが残ったルートの図面である。
【図５】図５は、多数の貫通孔を設けたクラウンの図面である。
【図６】図６は、組織切片機（ｍｉｃｒｏｔｏｍｅ  ｋｎｉｆｅ）を用いてクラウンをブロック膜で切り出した歯槽骨移植材の図面である。
【図７】図７は、組織切片機を用いてクラウンをブロック板で切り出した歯槽骨移植材の図面である。
【図８】図８は、組織切片機を用いてルートをブロック膜で切り出した歯槽骨移植材の図面である。
【図９】図９は、組織切片機を用いてルートをブロック膜で切り出した歯槽骨移植材の図面である。
【図１０】図１０は、歯根の形態で用いる歯槽骨移植材の図面である。
【図１１】図１１は、歯槽骨移植材の加工方法とインプラント施術の適用過程を説明するフローチャートである。
【図１２】図１２は、歯槽骨移植材の加工方法とインプラント施術の適用過程の中で洗浄、脱水、脱脂、及び脱灰するステップが付加された施術の適用過程を説明するフローチャートである。
【図１３】図１３は、歯槽骨移植材のうち、歯根形態の歯槽骨移植材の加工方法とインプラント施術の適用過程を説明するフローチャートである。
【発明を実施するための形態】
【００２８】
本発明は、自分又は同種の歯牙を利用し、部位別、用途別に機能に合うように使用することができる歯槽骨移植材及びその加工方法と治療方法に関する。本発明による歯槽骨移植材は、ブロック膜、ブロック板、又は歯根の形状に加工され得る。上述した歯槽骨移植材は、欠損部の形状と形態によってブロック膜、ブロック板、及び歯根の形態に組織切片機（ｍｉｃｒｏｔｏｍｅ  ｋｎｉｆｅ）を利用して加工され得る。
【００２９】
歯牙の成分は、ほとんど自家骨と類似しているが、部位別にやや他の構成成分と物理的性質が異なり、それぞれ他の加工及び処理を行って自家骨移植の用途に合うように用いることができ、使用可能な歯牙は、エナメルとデンティンである。本発明では、エナメルを除去したデンティンを利用した歯槽骨移植材について言及する。
【００３０】
以下では、ブロック膜とブロック板、歯根の形態に加工する方法について具体的に検討する。
【００３１】
先ず、本発明の基本材料となる歯牙を患者から抜歯する（Ｓ１００）。抜歯した歯牙は、アルコール、生理食塩水、蒸溜水等に浸して冷蔵保管する。
【００３２】
冷蔵保管した歯牙をクラウン（Ｃｒｏｗｎ、頭の部分）とルート（Ｒｏｏｔ、根元の部分）との境界面（ＣＥＪ：ｃｅｍｅｎｔｏ  ｅｎａｍｅｌ  ｊｕｎｃｔｉｏｎ）で切り出して分離する（Ｓ２００）。図１を参照すると、歯牙がクラウンとルートに分離された形態を観察することができる。
【００３３】
クラウンは、エナメルと神経内の軟組織を全て除去（ｔｒｉｍｍｉｎｇ）し、デンティンのみを残しておく（Ｓ３００）。図２を参照すると、デンティンのみが残ったクラウンを観察することができる。
【００３４】
デンティンのみが残ったクラウンを洗浄した後（Ｓ４００）、各面に直径１ｍｍ以下の多数の貫通孔を開ける（Ｓ５００）。図３を参照すると、多数の貫通孔を有するクラウンを観察することができる。
【００３５】
ルートも、上記クラウンと同様の過程を経ることとなる。
【００３６】
ルートは、軟組織を除去（ｔｒｉｍｍｉｎｇ）し、神経組織を除去する（Ｓ３００）。軟組織と神経組織を除去し、デンティンのみが残ったルートは、図４のように観察することができる。
【００３７】
上記のような方法で整えられたルートの端部を１−２ｍｍ水平に切り出して除去して扁平にする。そして、直径１ｍｍの小さい孔を一定に貫通させて開ける（Ｓ５００）。図５を参照すると、多数の貫通孔が開けられているルートを観察することができる。
【００３８】
ルートの端部を除去することは、歯槽骨移植材をインプラント施術に適用する際に正しい位置に定着させて外部（周囲の骨）の影響を受けないためである。
【００３９】
上記で設けた多数の貫通孔は、血管の浸透空間を確保するためのものである。即ち、移植材の作用機序は、自家骨の無機質、有機質（コラーゲン繊維及び蛋白質）を含有しており、これらが作用するには、適切な血液供給が最優先である。従って、一定の体積を維持する歯根形態（又はブロック膜やブロック板）の移植材に血液の供給のための微細空間の確保が必須であり、このために多数の貫通孔が設けられる。また、貫通孔は、直径０．２５乃至１．００ｍｍの多孔を歯根の外部から内部に特殊な器具（物理的な器具）を用いて設けることができ、多孔の間隔は、平均１乃至２ｍｍ程度をなすようにし、個数は、表面積によって異なり得るが、通常、成人の小臼歯である場合は４０乃至５５個、又は成人の大臼歯である場合は５０乃至７０個の程度で設けられ得る。
【００４０】
上記のような過程を経たクラウンとルートは、洗浄して汚染物及び残余の軟組織を除去する。
【００４１】
洗浄は、クラウンとルートを純水（ｄｅｍｉｎｅｒａｌｉｚｅｄ  ｗａｔｅｒ）又は過酸化水素に入れた後、超音波洗浄器を利用することができる（Ｓ４００）。純水−超音波洗浄器を利用する場合、約５〜１０分ずつを３回、過酸化水素−超音波洗浄器を利用して約１０〜３０分ずつを３回、さらに純水−超音波洗浄器を利用して約５〜１０分間を３回ずつ行う。過酸化水素の濃度は、５％乃至７％で純水の代わりに滅菌蒸留水を用いることもできる。洗浄過程中に上層に浮遊した脂肪は、エーテルで洗い流す。洗浄液の体積は、デンティンの５乃至１０倍を用いる。
【００４２】
洗浄したクラウンとルートを脱水、脱脂すると、消毒が容易でかつ汚染の可能性が減る（Ｓ６００）。脱水及び脱脂の過程を経ると、クラウンとルートの脂肪が除去され、骨の形成に有利な無機質と有機質とコラーゲンのみが残り、免疫拒否反応が全くない移植材の役割をすることとなる。脱水は、洗浄したクラウンのデンティンとルートの約５−１０倍の体積のエタノール（エチルアルコール）で約１０分乃至１時間行う。脱脂は、脱水したクラウンとルートの約５−１０倍の体積のエチルエーテルで１０分乃至１時間行う。
【００４３】
上記クラウンとルートを０．２Ｎ乃至０．７Ｎの塩化水素（ＨＣｌ）（２０倍  の体積）溶液に１２−７２時間脱灰する。脱灰後に残存するカルシウムの量は、８％以下になり得る。塩化水素溶液は、脱脂したデンティン｛ぞうげしつ｝１ｇ当り約５ｍｌずつ用いることができる。
【００４４】
脱灰したクラウンとルートは、追加の洗浄過程を経ることができ（Ｓ６１０）、純水−超音波を用いて５〜１０分ずつ３回が行われ得る。追加の洗浄過程後、クラウンとルートは、追加の脱水及び脱脂の過程を経ることができる（Ｓ６２０）。追加脱水は、エタノールで１０分乃至１時間行い、追加脱脂もエチルエーテルで１０分乃至１時間行う。
【００４５】
図１２を見ると、追加の洗浄過程と脱水、脱脂の過程が適用された歯槽骨移植材がインプラント施術に適用される過程を観察することができる。
【００４６】
上記クラウンとルートを組織切片機（ｍｉｃｒｏｔｏｍｅ  ｋｎｉｆｅ）を利用し、０．２、０．４、０．６、０．８ｍｍ（１ｍｍ以下の様々な厚さ）の厚さに切り出し、ブロック膜に加工して利用することができる（Ｓ７００）。図６を参照すると、組織切片機でクラウンを切り出したブロック膜を観察することができる。図８を参照すると、ルート部でブロック膜を観察することができる。ブロック膜には多孔を観察することができるが、ブロック膜の形状は、これに制限されるものではなく、欠損部の形状と形態によって変更され得る。
【００４７】
ブロック膜で移植材を形成した場合、物理的な方法で歯牙の繊維質を解きほぐすことができ、これは、脱灰過程により残存するカルシウムの量が減るにつれて可能である。上記繊維質は、物理的な機械を利用して一定の厚さに加工することができる。このように加工されたブロック膜を規格に合うように裁断し、欠損部位に適合したブロック膜に製造、加工することができる。
【００４８】
上記の物理的な機械は、圧着、圧力等を利用した機械として、ローラ又はプレス圧着機等が用いられ得る。
【００４９】
本発明に好適な実施例として、１．０、１．５、２．０、３．０、４．０、５．０ｍｍの厚さに切り出してブロック板として利用することができる（Ｓ７００）。図７を参照すると、組織切片機でクラウンをブロック板の形態に切り出した形状を観察することができる。また、図９を参照すると、ルートをブロック板の形態に切り出した形状を観察することができる。多孔があるブロック板も観察することができるが、ブロック板の形状はこれに制限されず、欠損部の形状と形態によって変更され得る。また、歯槽骨移植材は、ブロック膜とブロック板以上の厚さを有する歯根の形態に製作されることができ、歯根の形状と形態は、欠損部によって様々に適用され得る。
【００５０】
歯槽骨移植材において歯根の形態に利用する場合は、ルートをそのまま用いて抜歯した本来の位置に移植し、損傷した歯槽骨を原形どおりに復旧するためのものである（Ｓ７１０）。これに関する製造方法は、歯牙から分離したルートは、内部神経及び軟組織を除去した後（Ｓ３００）、直径１ｍｍ以下の多数の貫通孔を設けた後（Ｓ５００）、上記で言及した脱脂、脱水、及び脱灰の過程を経た後（Ｓ６００）、再び０．２−０．７Ｎの塩化水素（ＨＣｌ）を溶かした塩酸溶液で約１２−７２時間脱灰過程を経ることとなる。この後、再び洗浄過程を経て歯槽骨移植材が完成されるが、ブロック膜、ブロック板とは異なり、切り出さなかったルートフォームをルートが抜歯された元の位置に移植して歯槽骨を復元するか、インプラントに取り付けて用いるという特徴がある。図１０を参照すると、歯根の形態に製造された歯槽骨膜移植材を観察することができる。
【００５１】
また、図１３を参照すると、歯根の形態を有する歯槽骨移植材を加工する方法から、これを利用してインプラント施術に導入する過程を観察することができる。
【００５２】
上記のブロック膜、ブロック板、歯根は、場合によって他の方向に切り出して形状と形態を整えて歯槽骨移植材に製造することができる。切り出す方向は、歯牙の水平や垂直方向に用途に合うように切り出す。上記形状を形成したブロック膜移植材を冷凍乾燥する（Ｓ８００）。冷凍乾燥は、組織の物性を維持し、水分の含量を減少させる。
【００５３】
冷凍乾燥以後かつ施術以前に滅菌ステップを１ステップさらに追加することができる（Ｓ９００）。上記冷凍乾燥した歯牙の場合、患者のインプラントが施術される歯槽骨に適用させ（Ｓ１０００）、インプラントを施術するステップに利用することができる（Ｓ１１００）。
【００５４】
図１１を参照すると、本発明である歯槽骨移植材をインプラント施術に適用する方法を説明している。
【００５５】
本発明は、過去に抜歯後に捨てた歯牙を自家骨移植と同一の機能と効力を有する歯槽骨移植材に変化させる技術である。本発明による骨膜の場合、天然自家歯槽骨と同一の成分のコラーゲンと骨形成誘導蛋白質を含有し、骨の改造に含まれる吸収能力を有しており、既存の骨誘導再生術に最適である。また、骨片（骨ブロック）の場合、骨誘導再生術と垂直増強術を同時に行う能力を有する。また、ルートの場合、損失した歯牙を原形に再生する能力を有するようになる。
【００５６】
また、歯牙は、骨の持っている成分がほとんど同一であり、特に、歯槽骨と硬組織、軟組織の構成成分と作用が同一である。従って、本発明により自家骨移植と同一の機能が行えるように、先ず、歯牙の硬組織と軟組織を保存し、軟組織に含まれた骨形成因子も構成成分と作用が同一であるので、移植時にこれらが機能をするように保存すれば、歯槽骨移植材は、自家骨と同一の機能を維持することができ、適切な消毒で免疫拒否反応がないように（自家歯組織であるので）処理することができる。
【００５７】
従って、本発明によると、一般の移植材が有する短所、即ち、異種（動物）移植材の伝染性疾患の転移、炎症等、一部分に極限された機能を補完し、自家骨と同一の安全な歯槽骨移植材を得ることができる。
【００５８】
また、本発明によると、自家骨と同一の能力を有する移植材を付加的な手術なしに捨てた歯牙を用い、その量と質を同時に解決することができる。
【００５９】
また、本発明によると、上記冷凍乾燥した歯槽骨移植材を放射線又はエチレンオキシドガスを利用して滅菌する。従って、残存するハイドロキシアパタイトと有機質のコラーゲン、骨形成因子を用いることができるので、本発明による歯槽骨移植材は、自家骨とさらに類似した機能を有することとなる。
【００６０】
上記のような過程を経る本発明によると、自家又は同種の歯牙の移植用として骨移植材料の量を増やすことができ、インプラント施術の安定性を向上させることができ、自分又は同種の歯牙を用いることによって、異種（動物）移植材の伝染性疾患の転移を予防し、追加の手術なしに自家骨移植が可能であり、また、免疫拒否反応のない安全でかつ経済的な施術が可能である。
【図１】
2013500823.tif 000003
【図２】
2013500823.tif 000004
【図３】
2013500823.tif 000005
【図４】
2013500823.tif 000006
【図５】
2013500823.tif 000007
【図６】
2013500823.tif 000008
【図７】
2013500823.tif 000009
【図８】
2013500823.tif 000010
【図９】
2013500823.tif 000011
【図１０】
2013500823.tif 000012
【図１１】
2013500823.tif 000013
【図１２】
2013500823.tif 000014
【図１３】
2013500823.tif 000015
【国際調査報告】
2013500823.tif 000016
2013500823.tif 000017
2013500823.tif 000018
2013500823.tif 000019
2013500823.tif 000020
2013500823.tif 000021